(57)【要約】【課題】  型内被覆成形方法において、特殊な塗料漏れシール機構を使用することなく、金型キャビティから塗料が漏れ出すのを防止する。【解決手段】  型閉方向に垂直な方向に延びる金型パーティング面を持った型内被覆成形用金型１００を用いて、該金型パーティング面に隙間がある状態で金型キャビティ１５を形成する。該金型パーティング面に隙間がある状態で金型キャビティ１５を形成した後、金型キャビティ１５に樹脂Ｊを充填することにより、金型キャビティのパーティングライン全周から金型パーティング面にバリを発生させる。そして、塗料注入時には、該金型パーティング面で該バリを挟み込むことにより金型キャビティから塗料が漏れ出すことを防止する。【選択図】          図１
2005254606.tif 000002
【特許請求の範囲】
【請求項１】
固定型と可動型により形成される金型キャビティを有して、該金型キャビティのパーティングライン全周に連なる金型パーティング面を、金型開閉方向に対して略垂直な方向に延びるよう形成するとともに、該金型キャビティで成形される樹脂成形品の表面に被覆を施すための塗料注入機を備えた型内被覆成形用金型を用いて、
固定型と可動型により金型キャビティを形成した後、該金型キャビティに樹脂を充填することにより樹脂成形品を成形する第１の工程、
金型キャビティで成形した樹脂成形品を冷却収縮させて、樹脂成形品と金型キャビティ面との間に空隙を生じさせる第２の工程、
及び、該空隙に塗料を注入して樹脂成形品を被覆する第３の工程を備え、
該第１の工程から第３の工程までを順次行なう樹脂の型内被覆成形方法であって、
該第１の工程において、金型パーティング面に隙間がある状態で金型キャビティを形成した後、金型キャビティに樹脂を充填し、該樹脂の充填完了後に金型を型締めすることによって、樹脂成形品を成形するとともに、金型キャビティのパーティングライン全周から金型パーティング面にバリを発生させ、
該第３の工程において、金型に型締力を負荷することによって、金型パーティング面でバリを挟み込むことにより金型キャビティから塗料が漏れ出すことを防止する樹脂の型内被覆成形方法。
【請求項２】
固定型と可動型により形成される金型キャビティを有して、金型キャビティのパーティングライン全周に連なる金型パーティング面を、金型開閉方向に対して略垂直な方向に延びるよう形成するとともに、該金型キャビティで成形される樹脂成形品の表面に被覆を施すための塗料注入機を備えた型内被覆成形用金型を用いて、
固定型と可動型により金型キャビティを形成した後、該金型キャビティに樹脂を充填することにより樹脂成形品を成形する第１の工程、
該射出充填した樹脂を冷却収縮させて該金型キャビティで成形した樹脂成形品と、金型キャビティ面との間に空隙を生じさせる第２の工程、
及び、該空隙に塗料を注入して樹脂成形品を被覆する第３の工程を備え、
該第１の工程から第３の工程までを順次行なう樹脂の型内被覆成形方法であって、
該第１の工程において、充填した樹脂の圧力により発生する型開力より、金型の型締力を小さくすることによって、金型キャビティのパーティングライン全周から金型パーティング面にバリを発生させるとともに、
該第３の工程において、金型に型締力を負荷することによって、金型パーティング面でバリを挟み込むことにより金型キャビティから塗料が漏れ出すことを防止する樹脂の型内被覆成形方法。
【請求項３】
固定型と可動型により形成される金型キャビティを有して、該金型キャビティのパーティングライン全周に連なる金型パーティング面を、金型開閉方向に対して略垂直な方向に延びるよう形成するとともに、該金型キャビティで成形される樹脂成形品の表面に被覆を施すための塗料注入機を備えた型内被覆成形用金型を用いて、
該金型を型締めして可動型と固定型により金型キャビティを形成し、該金型キャビティに樹脂を充填する第１の工程、
該金型をわずかに開いて、該金型キャビティのパーティングライン全周に金型パーティング面の隙間を形成する第２の工程、
該金型キャビティに樹脂を補充填して、該金型キャビティのパーティングライン全周から金型パーティング面にバリを発生させる第３の工程、
該金型キャビティに充填した樹脂を冷却収縮させて該金型キャビティで成形した樹脂成形品と、金型キャビティ面との間に空隙を生じさせる第４の工程、
及び、該空隙に塗料を注入して樹脂成形品を被覆する第５の工程を備えて、
該第１の工程から第４の工程までを順次行なう樹脂の型内被覆成形方法であって、
該第５の工程において、金型に型締力を負荷することによって、金型パーティング面でバリを挟み込むことにより金型キャビティから塗料が漏れ出すことを防止する樹脂の型内被覆成形方法。
【請求項４】
固定型と可動型により形成される金型キャビティを有して、該金型キャビティで成形される樹脂成形品の表面に被覆を施すための塗料注入機を備えた型内被覆成形用金型において、
該金型キャビティのパーティングライン全周に連なり、金型開閉方向に対して略垂直な方向に延びる金型パーティング面を可動型と固定型の間に形成するとともに、
該金型パーティング面の外周全周に連なり、金型型閉方向に延びる嵌合部を可動型と固定型の間に形成した型内被覆成形用金型。
【発明の詳細な説明】
【技術分野】
【０００１】
本発明は、金型内で樹脂成形品を成形した後、金型から樹脂成形品を取り出すことなく、樹脂成形品の表面の一部を塗料によって被覆（塗装と称することもある）する型内被覆成形方法とその成形方法に用いる好適な型内被覆成形用金型に関する。
【背景技術】
【０００２】
樹脂成形品の装飾性を高める方法として、従来から塗装による加飾が多く用いられている。従来から行われている塗装法は、金型内で射出成形した樹脂成形品を金型から取り出した後、その表面にスプレー法や浸漬法等によって塗料の塗布を行う方法が一般的である。塗布された塗料は、硬化することによって、強固な被覆となり樹脂成形品の表面を加飾するとともに保護する。
【０００３】
しかし、近年、前記塗装法の工程省略化を目的とし、熱可塑製樹脂の成形と塗膜による被覆を同一の金型内で行う型内被覆成形方法（インモールドコーティング方法と称されることもある）が提案されている。
【０００４】
前記型内被覆成形方法の１例を図８（１）フローチャートを用いて以下簡略に説明する。図８（１）に示した従来の型内被覆成形方法は、熱可塑性樹脂を基材として金型内で射出成形した後、金型内で樹脂を冷却収縮させることにより、金型内で成形した樹脂成形品と金型キャビティ面との間に隙間（空隙と称することもある）を生じさせ、該隙間に塗料注入機を使用して塗料を注入する。
塗料注入後は、金型内で塗料を硬化させて、塗料が硬化した後に、金型を開いて塗料で被覆した樹脂成形品を金型より取り出す。
【０００５】
前記型内被覆成形方法は、熱可塑性樹脂の成形と塗料による被覆を同一の金型内で行うため、工程の省略化によるコストダウンが可能であると同時に、浮遊している塵が硬化する以前の塗膜に付着して不良となる等といったことがほとんどなく、高い品質の製品を得ることができる。
そのため、外観に対して高い品質が要求される自動車用の部品、例えば、バンパー、ドア、ドアミラーカバー、フェンダー等多くの部品には、前述の型内被覆成形方法の利用が検討されており、そのような理由から、前述の型内被覆成形方法や型内被覆成形用金型について、既に数多くの提案がなされており、例えば特許文献１及び２に開示されるようなものが公知である。
【０００６】
【特許文献１】特開平６−３２８５０５号公報
【０００７】
【特許文献２】特開平９−５２２５７号公報
【発明の開示】
【発明が解決しようとする課題】
【０００８】
ここで、前述した型内被覆成形方法に用いられる塗料は、一般的に硬化前の粘度が非常に小さく、わずかな隙間に入り込んで流れるという特性を有している。そのため、従来の型内被覆成形方法を実施する際において、硬化前の塗料が金型パーティング面等から金型キャビティの外に漏れ出して、金型に付着してしまうという問題があった。
漏れた塗料をそのままにしておくと、漏れだした部分で硬化するため、その後の成形で金型を傷つける恐れがある。
【０００９】
この問題を解決するため従来の型内被覆成形用金型は、塗料が漏れ出し易い部分にシール機構を設ける、あるいは塗料溜まりを設ける等の対策を行なっている。
シール機構の例として、例えば、特許文献２に記載されるような塗料の漏れ止め機構をを設ける、又、塗料硬化用ヒータにより金型キャビティ末端の塗料を強制的に硬化させて塗料の漏れ出しを防止する等といった手段が既に公知である。
【００１０】
しかし、従来のシール機構を採用するためには、金型を改造する必要があり、金型の構造が複雑で高価になることが避けられないという問題があった。
また、金型に複雑な加工が必要な従来のシール機構は、製品形状により構造的に使用できない場合もあり、金型加工上の制約によって樹脂成形品の形状に制限を受ける場合が多かった。
【００１１】
また、塗料溜まりを設ける例としては、例えば、特許文献１に記載されるような金型が既に公知である。特許文献１に開示される金型の発明は、シール機構と塗料溜まりを併用することにより、漏れ出した塗料によって金型が傷つくこと等を防止する技術として、極めて優れている。
しかし、塗料溜りを設ける方法は、長時間連続成形を行なった際に、塗料溜りに塗料がたまり、金型の清掃を余儀なくされる。特許文献１に開示の発明は、この点を考慮して、金型の清掃回数を減らすシール機構を併用しているが、成形回数が多くなれば、どうしても金型の清掃を行なわざるを得ない。
金型の清掃は、成形を一旦中止して行なう必要があるため、この清掃が連続成形を行なう上での妨げとなっていた。
【００１２】
本発明は、上記問題点に鑑みてなされたものであり、硬化前の塗料が金型キャビティから漏れ出して金型を傷つけるという従来技術の問題を解決して、連続成形を安定して行なうことができる型内被覆成形方法と型内被覆成形用金型を提供するものである。
【課題を解決するための手段】
【００１３】
上記の課題を解決するため、本発明による型内被覆成形方法は
（１）  固定型と可動型により形成される金型キャビティを有して、該金型キャビティのパーティングライン全周に連なる金型パーティング面を、金型開閉方向に対して略垂直な方向に延びるよう形成するとともに、該金型キャビティで成形される樹脂成形品の表面に被覆を施すための塗料注入機を備えた型内被覆成形用金型を用いて、固定型と可動型により金型キャビティを形成した後、該金型キャビティに樹脂を充填することにより樹脂成形品を成形する第１の工程、金型キャビティで成形した樹脂成形品を冷却収縮させて、樹脂成形品と金型キャビティ面との間に空隙を生じさせる第２の工程、及び、該空隙に塗料を注入して樹脂成形品を被覆する第３の工程を備え、該第１の工程から第３の工程までを順次行なう樹脂の型内被覆成形方法であって、該第１の工程において、金型パーティング面に隙間がある状態で金型キャビティを形成した後、金型キャビティに樹脂を充填し、該樹脂の充填完了後に金型を型締めすることによって、樹脂成形品を成形するとともに、金型キャビティのパーティングライン全周から金型パーティング面にバリを発生させ、該第３の工程において、金型に型締力を負荷することによって、金型パーティング面でバリを挟み込むことにより金型キャビティから塗料が漏れ出すことを防止する構成とした。
【００１４】
（２）  固定型と可動型により形成される金型キャビティを有して、金型キャビティのパーティングライン全周に連なる金型パーティング面を、金型開閉方向に対して略垂直な方向に延びるよう形成するとともに、該金型キャビティで成形される樹脂成形品の表面に被覆を施すための塗料注入機を備えた型内被覆成形用金型を用いて、
固定型と可動型により金型キャビティを形成した後、該金型キャビティに樹脂を充填することにより樹脂成形品を成形する第１の工程、該射出充填した樹脂を冷却収縮させて該金型キャビティで成形した樹脂成形品と、金型キャビティ面との間に空隙を生じさせる第２の工程、及び、該空隙に塗料を注入して樹脂成形品を被覆する第３の工程を備え、該第１の工程から第３の工程までを順次行なう樹脂の型内被覆成形方法であって、該第１の工程において、充填した樹脂の圧力により発生する型開力より、金型の型締力を小さくすることによって、金型キャビティのパーティングライン全周から金型パーティング面にバリを発生させるとともに、該第３の工程において、金型に型締力を負荷することによって、金型パーティング面でバリを挟み込むことにより金型キャビティから塗料が漏れ出すことを防止する構成とした。
【００１５】
（３）  固定型と可動型により形成される金型キャビティを有して、該金型キャビティのパーティングライン全周に連なる金型パーティング面を、金型開閉方向に対して略垂直な方向に延びるよう形成するとともに、該金型キャビティで成形される樹脂成形品の表面に被覆を施すための塗料注入機を備えた型内被覆成形用金型を用いて、該金型を型締めして可動型と固定型により金型キャビティを形成し、該金型キャビティに樹脂を充填する第１の工程、該金型をわずかに開いて、該金型キャビティのパーティングライン全周に金型パーティング面の隙間を形成する第２の工程、該金型キャビティに樹脂を補充填して、該金型キャビティのパーティングライン全周から金型パーティング面にバリを発生させる第３の工程、該金型キャビティに充填した樹脂を冷却収縮させて該金型キャビティで成形した樹脂成形品と、金型キャビティ面との間に空隙を生じさせる第４の工程、及び、該空隙に塗料を注入して樹脂成形品を被覆する第５の工程を備えて、該第１の工程から第４の工程までを順次行なう樹脂の型内被覆成形方法であって、該第５の工程において、金型に型締力を負荷することによって、金型パーティング面でバリを挟み込むことにより金型キャビティから塗料が漏れ出すことを防止する構成とした。
【００１６】
本発明による型内被覆成形用金型は、
（４）  固定型と可動型により形成される金型キャビティを有して、該金型キャビティで成形される樹脂成形品の表面に被覆を施すための塗料注入機を備えた型内被覆成形用金型において、該金型キャビティのパーティングライン全周に連なり、金型開閉方向に対して略垂直な方向に延びる金型パーティング面を可動型と固定型の間に形成するとともに、
該金型パーティング面の外周全周に連なり、金型型閉方向に延びる嵌合部を可動型と固定型の間に形成した。
【発明の効果】
【００１７】
本発明の方法によれば、樹脂成形品を金型キャビティ内で成形する際に充填した樹脂の圧力により発生する型開力より型締力を小さくすることによって、あるいは、樹脂成形品を金型キャビティ内で成形する際に型締装置で金型をわずかに開くことによって、該金型キャビティのパーティングライン全周から金型型閉方向に対して垂直方向に延びる金型パーティング面にバリを発生させる。
そして、型内被覆用の塗料を金型キャビティ内に注入する際においては、該バリを金型パーティング面で挟み込んだ状態で型締力を負荷することにより、該バリで塗料の流れをシールして該金型キャビティから塗料が漏れ出すことを防止する。
そのため、金型に特別なシール機構を施さなくとも、塗料の漏れを確実に防止できるという優れた効果を有する。
また、本発明による金型を前述の方法に用いれば、金型のパーティングライン全周にわたって、均一な大きさのバリを形成することができ、確実に塗料の漏れを防止できるという優れた効果を奏する。
【発明を実施するための最良の形態】
【００１８】
以下、図面に基づいて本発明による型内被覆成形方法の好ましい例について説明する。
図１〜図９は本発明の実施形態に係わり、図１は第１及び第２の実施形態に用いた型内被覆成型用金型について概略の構造を説明する要部断面図である。図２及び図３は型内被覆成形方法の工程を説明するため樹脂と金型の挙動を示した概念図であって、図２は第１の実施形態であり、図２は第２の実施形態である。
また、図４は本発明による型内被覆成型用金型について概略の構造を説明する要部断面図であり、図５及び図６は型内被覆成形方法の工程を説明するため樹脂と金型の挙動を示した概念図であって、図５は第３の実施形態であり、図６は第４の実施形態である。
また、図７〜図９は型内被覆成形方法の工程を記載したフローチャートであって、図７は第１の実施形態であり、図８は第２の実施形態であり、図９は第４の実施形態である。
【００１９】
以下、本発明に用いた型内被覆成形用金型１００（金型１００と称することもある）の好ましい１例について、その構造を図１を用いて詳細に説明する。
図１に示した金型１００は、可動型１０、固定型２０、及び塗料注入機５０等を備えており、可動型１０と固定型２０に形成したそれぞれの金型キャビティ面を対向するように組合わせて型締めすることによって、金型１００内に所望する形状の金型キャビティ１５を形成する構造となっている。
【００２０】
ここで、図１に示した金型１００は、金型キャビティ１５の中心付近にゲート部８が形成されたセンターゲートの金型であるとともに、金型キャビティ１５で成形される樹脂成形品の形状は、円盤状の平板で端部に立ち面が形成してある所謂、底の深さが浅いコップ状の樹脂成形品である。
また、金型１００は、金型キャビティ１５を形成する可動型１０と固定型２０の金型分割ライン（パーティングラインと称することもある）の全周から分割面（金型パーティング面と称することもある）へと連なる構造であって、該金型パーティング面は、樹脂成形品を成形する金型キャビティ１５に隣接して金型キャビティ１５を囲むようにして形成され、金型１００の型閉方向に対して垂直になるよう形成されている。
そして、金型１００は、該金型パーティング面の外周全周に連なり、金型型閉方向に延びる嵌合部を可動型１０と固定型２０の間に形成している。
【００２１】
ここで、金型１００の可動型１０と固定型２０を組み合わせた際に、可動型１０と固定型２０は金型パーティング面で互いに対向して突き合わされる。
詳細を後述するが第１の実施形態による型内被覆成形方法によれば、金型をわずかに開くことにより、金型キャビティ１５のパーティングライン全周から金型パーティング面に向かって樹脂の漏れを発生させる。
金型１００を用いて成形した場合において、金型キャビティ１５のパーティングライン全周から金型パーティング面に侵入した樹脂Ｊは、型閉方向に垂直な方向に延びる金型パーティング面を進んだ後、固定型２０と可動型１０の嵌合部でせき止められて、それ以上先に進むことができない構造となっている。
【００２２】
次に、塗料注入機５０の構成について簡単に説明する。
本実施の形態における塗料注入機５０は、可動型１０に取り付けられて、可動型１０の金型キャビティ面に配設された塗料注入口５１より金型キャビティ１５内に塗料を注入することができるよう構成されている。
また、塗料注入機５０の塗料注入口５１には図示しないバルブが取りつけられており、基材である樹脂Ｊの射出成形時においては、該バルブが閉じられていることによって、金型１００の金型キャビティ１５内に射出された樹脂Ｊが塗料注入口５１より塗料注入機５０内に進入することを防止している。
【００２３】
そして、本実施の形態における塗料注入機５０は、図示しない駆動装置によって駆動されて、樹脂成形品を被覆するための塗料Ｔを所望する量だけ正確に金型キャビティ１５内に注入することができるよう構成されている。
なお、本実施の形態における塗料注入機５０は、可動型１０側の金型キャビティ面より塗料Ｔを注入するよう構成したが、これに限るものではなく、金型キャビティ１５内で成形した樹脂成形品の被覆したい部分と金型キャビティ面との間に生じた空隙部分に塗料を注入できるよう構成すれば良く、その条件を満たせば塗料注入機５０は固定型２０に取りつけられる等しても良い。
【００２４】
なお、一般的な金型は、金型キャビティを囲むようにして形成した金型パーティング面を突き合わせることにより、金型キャビティから外部に樹脂が漏れ出すことを防止している。しかし、型内被覆成形方法に用いる塗料Ｔは、その硬化前の粘性が溶融した樹脂Ｊに比べて極端に低いことから、前述したように金型パーティング面等を突き合わせても、突き合わせ面から漏れ出してしまう。
【００２５】
以下、型内被覆成形方法の好ましい１例として、本発明による第１の実施形態を、図２を用いて説明する。なお、以下に説明する実施形態は樹脂の射出充填時に金型をわずかに開いて射出する射出プレス成形方法を応用したものであるが、本発明に適応できる樹脂Ｊの射出充填時における成形方法はこれに限らず、所謂通常の射出成形方法、又射出圧縮成形方法であっても良く、特に限定されることはない。
【００２６】
図１に挙動を示した型内被覆成形方法は、第１の工程として、図示しない型締装置により金型１００を型閉するが、その際において金型１００を完全に閉じきらず、可動型１０と固定型２０による金型パーティング面にわずかな隙間を形成した状態で金型キャビティを形成する。この様子を図２（１）に示す。
【００２７】
図２（１）に示すような形で金型キャビティを形成した後、図２（２）に示したように、基材である熱可塑性の樹脂Ｊを金型キャビティ１５内に射出（本実施の形態においては、基材としてＡＢＳ樹脂：ＵＭＧＡＢＳ社製  ＵＴ２０Ｂ）する。
【００２８】
樹脂Ｊの射出充填が完了後、金型に型締力を負荷して金型キャビティ内の樹脂をキャビティ形状に沿って流動させる。この工程で金型キャビティ１５のパーティングライン全周から金型パーティング面に向かって樹脂の漏れが発生する。
該樹脂の漏れは、金型開閉方向に対して略垂直な方向に延びる金型パーティング面の隙間を流れて行き、その後、金型パーティング面の外周に連なって金型型閉方向に延びる嵌合部でせき止められる。嵌合部まで延びた樹脂の漏れは一様の大きさと厚みとなる。
なお、この樹脂の漏れは、一般にバリと称されることがあるようなものであって、通常の成形においてバリは、樹脂成形品の寸法精度を狂わせる、あるいは金型１００の寿命を短くするといった点で、成形不良としてとり扱われるものである。しかし、本発明においては、この工程で、敢えてこの樹脂漏れ（本発明ではバリと称する）を金型１００内で発生させる。
なお、樹脂Ｊの射出時においては、バリの発生に必要な樹脂Ｊの量を見込んで金型キャビティ１５の容積より多めの樹脂Ｊを射出する。また、この際におけるバリの厚さは、射出される樹脂量により調整できるので所望する厚みとすることが出来る。
【００２９】
射出充填完了後、第２の工程に移り、樹脂成形品を金型キャビティ内で冷却する。第２の工程において、該バリは、図２（４）に示すように、固定型２０と可動型１０との間に形成された金型パーティング面に挟み込まれた状態となっている。
この工程で、金型キャビティ１５内に充填された樹脂成形品は冷却されて熱収縮するとともに、金型パーティング面に発生したバリも熱収縮する。
しかし、ここで重要な点は、金型パーティング面に発生したバリは、金型キャビティ１５内で成形された樹脂成形品に比較して、肉厚が極端に小さいため、その熱収縮量は小さくわずかである。この状態で金型１００を型締めしていると、可動型１０は樹脂Ｊの収縮分だけ固定型２０に近づこうとするが、その移動距離は、収縮量の小さなバリの収縮量に相当する量である。従って、樹脂成形品の冷却が進むと、金型キャビティ面と樹脂成形品との間にわずかな空隙が生じるとともに、金型パーティング面に挟まれているバリに対して、型締力が集中的に作用した状態になる。
【００３０】
そして、該空隙が生じた後、第３の工程に移行して、塗料注入機５０によって該空隙に塗料Ｔを注入する。本実施形態においては、前記空隙を生じさせた後、塗料注入機５０によって塗料注入口５１から前記空隙に対して塗料Ｔを３ｍｌ（ミリリットル）注入した。なお、第１の実施形態で用いた金型１００で成形する成形品の被覆表面積は３００ｃｍ２であり、塗料Ｔによる塗膜の厚みは０．１ｍｍ程度となる。また、塗料Ｔは、プラグラス＃８０００：赤（大日本塗料株式会社製）を使用した。
【００３１】
金型キャビティ１５内に注入された塗料Ｔは、図２（５）に示すように、該空隙の中を流れて、金型キャビティ１５のパーティングライン部分に達する。しかし、金型パーティング面に入り込んだ樹脂のバリは、第２の工程で前述した理由により、金型パーティング面の間で金型１００に強く集中的に挟み込まれて、金型キャビティ１５から漏れ出そうとする塗料Ｔの流れを遮断するシールとなっており、金型パーティング面から塗料Ｔが流れでることを防止する。従って、金型キャビティ１５から外部に塗料Ｔが漏れ出すことはない。
【００３２】
なお、塗料Ｔの注入の際には、塗料Ｔの注入圧力により金型１００が型開しないよう型締力の設定に注意する。
塗料注入後は、金型キャビティ１５内で塗料を硬化させた後、第４の工程に移り、金型１００を開いて被覆した樹脂成形品を型内被覆成形品として金型１００から取り出す。
【００３３】
本発明による第１実施形態の型内被覆成形方法によれば、樹脂の充填時に金型１００をわずかに開いた状態とし、金型キャビティ１５のパーティングライン全周から金型パーティング面に向かってバリを発生させる。嵌合部まで延びたバリは、所望の大きさと厚みで、塗料Ｔの漏れを防止する理想的なシールとなる。
なお、前述した第１実施形態の工程の概略を参考として図７に記載する。
【００３４】
また、本発明に用いる金型は、金型パーティング面にバリを発生させるとともに、該バリに対して型締力を集中的に作用させることにより、該バリを金型パーティング面で強く挟み込むことによって、金型キャビティ１５から塗料Ｔの漏れを防止する。
従って、本発明の方法に用いる金型構造としては、金型パーティング面に対して型締力が作用させやすい構造が好適であり、金型型閉方向に対して略垂直方向に延びる金型パーティング面を有した金型を用いて成形することが好ましい。
なお、本発明で言うところの略垂直方向とは、金型型閉方向に対する垂直方向から±１５度前後程度の範囲内にあることを意味している。
さらに、本発明による金型の構造として、金型パーティング面に発生したバリを均一な大きさとするために、樹脂の流れをせき止めるため、金型型閉方向に延びる嵌合部を備えた構造であることが好ましい。
なお、金型型閉方向に延びる嵌合部とは、樹脂の流れをせき止められる所謂シェアエッジ構造（一般的には食い切り構造と称される場合もある）とすることが好適であり、金型型閉方向に対して±４５度前後程度の範囲内にあることを意味している。
【００３５】
次に、本発明による第２の実施形態を、図３を用いて説明する。
なお、以下に説明する第２の実施形態が第１の実施形態と異なる部分は、樹脂の射出充填時に所謂射出圧縮成形を応用した点にある。
また、第２の実施形態に用いた型内被覆成形用金型１００、樹脂成形品を成形する樹脂Ｊ、及び型内被覆成形用の塗料Ｔは、第１の実施形態と同一である。
【００３６】
図３に挙動を示した型内被覆成形方法は、第１の工程として、図示しない型締装置により金型１００を型閉して、固定型２０と可動型１０を型締めすることにより、可動型１０と固定型２０を金型パーティング面で当接させて金型１００を型締めする。
なお、この際に金型１００を型締めする型締力は、後述する射出時の樹脂の充填圧力により発生する金型１００の型開力より小さくする。この様子を図３（１）に示す。
【００３７】
金型１００を型締めした後、次に、基材である熱可塑性の樹脂Ｊを金型キャビティ１５内に射出する。
なお、樹脂Ｊの射出時においては、第１の実施形態と同様にバリの発生に必要な樹脂Ｊの量を見込んで金型キャビティ１５の容積より多めの樹脂Ｊを射出する。
樹脂Ｊの射出充填が進行すると、射出充填した樹脂Ｊの圧力によって発生する型開力が、型締力を越えた時点で金型１００がわずかに開き始め、図３（２）に示すように、金型キャビティ１５のパーティングライン全周から金型パーティング面に向けてバリが発生し始める。そして、樹脂Ｊの射出充填が進行すると、該バリは、金型開閉方向に対して略垂直な方向に延びる金型パーティング面の間を流れて行き、その後、金型パーティング面の外周に連なって金型型閉方向に延びる嵌合部でせき止められる。そして、嵌合部まで延びたバリは一様の大きさと厚みとなる。
【００３８】
射出充填完了後、第２の工程に移り、樹脂成形品を金型キャビティ内で冷却する。
この工程において、該バリは、図３（３）に示すように、固定型２０と可動型１０との間に形成された金型パーティング面に挟み込まれた状態となっている。
第２の工程で、金型キャビティ１５内に充填された樹脂成形品は冷却されて熱収縮するとともに、金型パーティング面に発生したバリも熱収縮する。この状態で樹脂成形品の冷却が進むと、前述した第１の実施形態と同様に、金型キャビティ面と樹脂成形品との間にわずかな空隙が生じるとともに、金型パーティング面に挟まれているバリに対して、型締力が集中的に作用した状態になる。
また、この際には必要に応じて型締力を増大させても良い。
【００３９】
そして、該空隙が生じた後、第３の工程に移行して、塗料注入機５０によって該空隙に塗料Ｔを注入する。本実施形態においては、前記空隙を生じさせた後、塗料注入機５０によって塗料注入口５１から前記空隙に対して塗料Ｔを３ｍｌ（ミリリットル）注入した。
【００４０】
金型キャビティ１５内に注入された塗料Ｔは、図３（４）に示すように、該空隙の中を流れて、金型キャビティ１５のパーティングライン部分に達する。
しかし、金型パーティング面に入り込んだ樹脂のバリは、前述した理由により、金型パーティング面の間で強く挟み込まれて、金型キャビティ１５から漏れ出そうとする塗料Ｔの流れを遮断するシールとなっており、金型パーティング面から塗料Ｔが流れ出すことを防止する。従って、金型キャビティ１５から外部に塗料Ｔが漏れ出すことはない。
【００４１】
なお、塗料Ｔの注入の際には、第１の実施形態と同様に塗料Ｔの注入圧力により金型１００が型開しないよう型締力の設定に注意する。
通常、塗料Ｔの注入圧力は、樹脂Ｊの射出圧力に比較して、１／５〜１／１０程度であるので、樹脂Ｊの型開力により金型１００が開き、かつ塗料Ｔの注入圧力により金型１００が型開しない圧力に選定することが可能である。
また、必要に応じて、樹脂Ｊの射出充填時と塗料Ｔの注入時に型締力を変えて、樹脂Ｊの型開力により金型１００が開き、塗料Ｔの注入圧力により金型１００が型開しない状況としても良い。
【００４２】
塗料注入後は、金型キャビティ１５内で塗料を硬化させた後、第４の工程に移り、金型１００を開いて被覆した樹脂成形品を型内被覆成形品として金型１００から取り出す。
【００４３】
本発明による第２の実施形態によれば、樹脂成形品を金型内で成形する際において、樹脂Ｊの射出充填により発生する型開力を利用して金型をわずかに開くことにより、該金型キャビティ１５のパーティングライン全周から金型パーティング面にバリを発生させる。
そして、型内被覆用の塗料Ｔを金型キャビティ内に注入する際において、該バリを該金型パーティング面で挟み込んだ状態とし、型締力を負荷することによって、該金型キャビティから塗料が漏れ出すことを効果的に防止する。
なお、第２実施形態の工程の概略を参考として図８に記載する。
第２の実施形態においては、樹脂Ｊの射出充填時に所謂射出圧縮成形動作を利用するため、第１の実施形態と異なって金型１００の型開量を型締装置で正確に制御する必要がなく、簡易な構成の型締装置を用いて成形が可能であるという利点を備えている。
【００４４】
以下、型内被覆成形方法の好ましい他の１例として、本発明による第３の実施形態を前述した実施形態と異なる部分を中心に説明する。
なお、第３の実施形態では、第１及び第２の実施形態と異なり、図４に示すような構造の型内被覆成形用金型２００（金型２００と称することもある）を用いた。
【００４５】
以下、図４に示す金型２００の構造について説明する。なお、図中にある符号は、金型１００と同じ構成の部分について同一符号とした。
図４に示した金型２００は、金型キャビティ１５の中心付近にゲート部８が形成されたセンターゲートの金型であるとともに、金型キャビティ１５で成形される樹脂成形品の形状が円盤状の平板である。
また、金型１００は、金型キャビティ１５を形成する可動型１０と固定型２０のパーティングラインの全周から金型パーティング面と称することもあるへと連なる構造であって、該金型パーティング面は、樹脂成形品を成形する金型キャビティ１５に隣接して、金型キャビティ１５を囲むようにして形成されているとともに、金型１００の型閉方向に対して垂直になるよう形成されている。金型２００が金型１００と異なる部分は、該金型パーティング面の外周全周に連なり、金型型閉方向に延びる嵌合部を可動型１０と固定型２０の間に形成していない点にある。
【００４６】
次に、本発明による第２の実施形態を図３を用いて説明する。
なお、第３の実施形態に用いた、基材となる樹脂成形品を成形する樹脂Ｊ、及び型内被覆成形用の塗料Ｔは、第１の実施形態と同一である。
図５に挙動を示した型内被覆成形方法は、第１の工程として、図示しない型締装置により金型１００を型閉して、固定型２０と可動型１０を型締めすることにより、可動型１０と固定型２０を金型パーティング面で当接させて金型１００を型締めする。
なお、この際に金型１００を型締めする型締力は、後述する充填した樹脂の圧力により発生する型開力より小さくする。この様子を図５（１）に示す。
【００４７】
次に、図５（１）に示したように、金型１００を型締めした後、熱可塑性の樹脂Ｊを金型キャビティ１５内に射出する。
なお、樹脂Ｊの射出時においては、第１の実施形態と同様にバリの発生に必要な樹脂Ｊの量を見込んで金型キャビティ１５の容積より多めの樹脂Ｊを射出する。
樹脂Ｊの射出充填が進行すると、射出充填した樹脂Ｊの圧力によって発生する型開力が、型締力を越えた時点で金型１００がわずかに開きはじめ、図５（３）に示すように、金型キャビティ１５のパーティングライン全周から金型パーティング面に向けてバリが発生し始める。
【００４８】
なお、この際において、該バリがパーティングライン全周から金型パーティング面に向けて発生するよう樹脂Ｊの充填量を調整する必要があるとともに、パーティングラインの一部から極端に大きなバリが発生して偏らないようゲート８の位置や数を形状を決めておく必要がある。
実際に金型２００の設計を行なう際には、コンピュータによる流動解析（所謂ＣＡＥ解析等）を実施してゲート方案などを決めておくことが好ましい。
図５に示す金型２００においては、モールドフロウ社製の流動解析ソフトであるモールドフロウを利用してゲート配置等の解析を行なった。
【００４９】
射出充填完了後、第２の工程に移り、樹脂成形品を金型キャビティ１５内で冷却する。
この工程において、該バリは、図５（３）に示すように、固定型２０と可動型１０との間に形成された金型パーティング面に挟み込まれた状態となっている。
前述の補充填が完了して、金型パーティング面にバリが発生した後、第３の工程に移り、図５（４）に示すように樹脂成形品を金型キャビティ内で冷却する。そして、樹脂成形品は冷却されることにより熱収縮して、金型キャビティ面と樹脂成形品との間にわずかな空隙が生じる。
なお、この際には後述する塗料の注入前に、塗料が漏れ出さないよう必要に応じて型締力を増大させる。
【００５０】
次に、該空隙が生じた後、第３の工程に移行して、塗料注入機５０によって該空隙に塗料Ｔを注入する。本実施形態においては、前記空隙を生じさせた後、塗料注入機５０によって塗料注入口５１から前記空隙に対して塗料Ｔを４ｍｌ（ミリリットル）注入した。なお、第１の実施形態で用いた金型１００で成形する成形品の被覆表面積は４００ｃｍ２であり、塗料Ｔによる塗膜の厚みは０．１ｍｍ程度となる。
【００５１】
金型キャビティ１５内に注入された塗料Ｔは、図５（５）に示すように、該空隙の中を流れて、金型キャビティ１５のパーティングライン部分に達する。
しかし、金型パーティング面に入り込んだ樹脂のバリは、第２の工程で前述した理由により、金型パーティング面の間で強く挟み込まれて、金型キャビティ１５から漏れ出そうとする塗料Ｔの流れを遮断するシールとなっており、金型パーティング面から塗料Ｔが流れ出すことを防止する。従って、金型キャビティ１５から外部に塗料Ｔが漏れ出すことはない。
【００５２】
なお、塗料Ｔの注入の際には、前述した第一の実施形態と同様に、塗料Ｔの注入圧力により金型２００が型開しないよう型締力の設定に注意する。
塗料注入後は、金型キャビティ１５内で塗料を硬化させた後、第４の工程に移り、金型２００を開いて被覆した樹脂成形品を型内被覆成形品として金型２００から取り出す。
【００５３】
本発明による第３の実施形態によれば、第１の実施形態と同様に、樹脂Ｊの射出充填により発生する型開力を利用して金型をわずかに開くことにより、該金型キャビティ１５のパーティングライン全周から金型パーティング面にバリを発生させる。
そして、型内被覆用の塗料Ｔを金型キャビティ内に注入する際において、該バリを該金型パーティング面で挟み込んだ状態とし、型締力を負荷することによって、該金型キャビティから塗料が漏れ出すことを効果的に防止する。
【００５４】
以下、本発明による第４の実施形態を主に図６を用いて説明する。
なお、以下に説明する第４の実施形態が第３の実施形態と異なる部分は、バリの発生に樹脂の補充填を利用した点にある。
また、第４の実施形態に用いた型内被覆成形用金型２００、樹脂成形品を成形する樹脂Ｊ、及び型内被覆成形用の塗料Ｔは、第３の実施形態と同一である。
【００５５】
図６に挙動を示した型内被覆成形方法は、第１の工程として図６（１）に示すように、図示しない型締装置により金型２００を型閉して固定型２０と可動型１０を型締めすることにより、可動型１０と固定型２０を金型パーティング面で当接させて金型２００を型締めする。
なお、この際に金型２００を型締めする型締力は、第３の実施形態と異なり、後述する射出充填する樹脂の圧力により発生する金型２００の型開力より大きくした。
【００５６】
金型２００を型締めした後、熱可塑性の樹脂Ｊを金型キャビティ１５内に射出する。この様子を図６（２）に示す。
射出充填完了後、金型キャビティ１５内の樹脂Ｊにスキン層が形成された時点で、すぐに第２の工程に移行して、図６（３）に示すようにして、金型２００の型開動作を行い、金型２００をわずかに型開きするとともに、樹脂の充填（補充填と称することもある）を再度開始する。
金型２００をわずかに開いた状態で、金型キャビティ１５内に樹脂を補充填すると、該金型キャビティ１５のパーティングライン全周から金型パーティング面に樹脂の漏れであるバリを発生する。この様子を図６（４）に示す。
なお、この際におけるバリの厚さは、補充填時の型開量により調整できるので所望する大きさとすることが出来る。
【００５７】
前述の補充填が完了して、金型パーティング面にバリが発生した後、第３の工程に移り、型締力を増大させると共に、図６（５）に示すように樹脂成形品を金型キャビティ内で冷却する。樹脂成形品は冷却されることにより熱収縮して、金型キャビティ面と樹脂成形品との間にわずかな空隙が生じる。
【００５８】
該空隙が生じた後、第４の工程に移り、図６（６）に示すようにして、塗料注入機５０によって該空隙に塗料Ｔを注入する。第２の実施形態においては、前記空隙を生じさせた後、第３の実施形態と同様に塗料Ｔを該空隙に注入した。
なお、塗料Ｔの注入の際に、塗料Ｔの注入圧力により金型１００が型開しないよう型締圧力の設定に注意することは、第１の実施形態と同様である。
第４の工程で金型１００を型締した際において、金型パーティング面に入り込んだ樹脂のバリは、金型パーティング面の間で強く挟み込まれて、金型キャビティ１５から漏れ出そうとする塗料Ｔの流れを遮断するシールとなる。従って、金型キャビティ１５から外部に塗料Ｔが漏れ出すことはない。
【００５９】
塗料注入後は、金型キャビティ１５内で塗料を硬化させた後、第５の工程に移り、金型２００を開いて被覆した樹脂成形品を型内被覆成形品として金型２００から取り出す。
【００６０】
本発明の第４の実施形態によれば、金型キャビティ内に樹脂を射出充填した後、図示しない型締装置により金型１００をわずかに開いた状態として、金型キャビティ１５のパーティングライン全周から金型パーティング面にバリを発生させる。
【００６１】
ここで、第３の実施形態においては、バリ発生のための型開動作を射出圧力により制御していたので製品の形状によっては、金型キャビティ１５のパーティングライン全周から金型パーティング面に対して均一なバリを発生させることが難しいケースがあった。
例えば、ゲート８から遠い部分にある金型パーティング面にバリが発生しないうちに、ゲート８から近い部分にある金型パーティング面に大きなバリが発生するといった現象である。このような場合、金型キャビティ１５のパーティングライン全周から金型パーティング面に均一な大きさのバリが発生するようゲート８の配置などを工夫する必要があって金型１００の設計の際に予め注意する必要がある。
【００６２】
それに比較して、第４の実施形態は、一旦金型キャビティ１５内に樹脂を充填してから、金型をわずかに開いて、さらに樹脂を金型キャビティ１５内に充填して補充填する。
従って、最初に行った射出充填により金型キャビティ１５のパーティングライン付近に充填されている樹脂Ｊが、補充填により金型パーティング面に向けて一斉に動き出し流れ出すため、前述したゲート８からの位置の影響を最小限にして、金型キャビティのパーティングライン全周から金型パーティング面に対して均一なバリを発生させることが可能になる。
【００６３】
そのため、第４の実施形態は、第１の実施形態で使用したような嵌合部を有する金型１００を使用しなくても、パーティングライン全周から金型パーティング面に均一なバリを発生させることができ、該金型キャビティから塗料が漏れ出すことを確実に防止できるという優れた作用効果を備えている。
なお、前述した第４実施形態の工程の概略を参考として図９に記載する。
【００６４】
また、第４の実施形態においては、補充填の前に金型２００をわずかに開かせて、パーティング面がわずかに開いた状態の金型２００に樹脂を補充してバリを発生させたが、例えば、補充填の前に金型２００をわずかに開かせてなくても、補充填時の型締力を低圧化させることで、樹脂の補充填時の圧力で金型２００をわずかに開かせる成形方法であっても良い。
【図面の簡単な説明】
【００６５】
【図１】本発明の第１及び第２実施形態に用いた型内被覆成形用金型の構成を説明する要部断面図である。
【図２】本発明による型内被覆成形方法の第１実施形態における樹脂と金型の挙動を示した概念図である。
【図３】本発明による型内被覆成形方法の第２実施形態における樹脂と金型の挙動を示した概念図である。
【図４】本発明による型内被覆成形用金型の構成を説明する要部断面図である。
【図５】本発明による型内被覆成形方法の第３実施形態における樹脂と金型の挙動を示した概念図である。
【図６】本発明による型内被覆成形方法の第４実施形態における樹脂と金型の挙動を示した概念図である
【図７】第１実施形態に係わる型内被覆成形方法の工程を記載したフローチャートである。
【図８】第２実施形態に係わる型内被覆成形方法の工程を記載したフローチャートである。
【図９】第４実施形態に係わる型内被覆成形方法の工程を記載したフローチャートである。
【図１０】従来法による型内被覆成形方法の工程を説明するフローチャートである。
【符号の説明】
【００６６】
８      ゲート
１５    金型キャビティ
１０    可動型
２０    固定型
５０    塗料注入機
５１    塗料注入口
１００  型内被覆成形用金型
Ｆ      塗料漏れ
Ｊ      樹脂
Ｔ      塗料
【図１】
2005254606.tif 000003
【図２】
2005254606.tif 000004
【図３】
2005254606.tif 000005
【図４】
2005254606.tif 000006
【図５】
2005254606.tif 000007
【図６】
2005254606.tif 000008
【図７】
2005254606.tif 000009
【図８】
2005254606.tif 000010
【図９】
2005254606.tif 000011
【図１０】
2005254606.tif 000012